【手続補正書】
【提出日】平成21年8月20日(2009.8.20)
【手続補正１】
【補正対象書類名】特許請求の範囲
【補正対象項目名】全文
【補正方法】変更
【補正の内容】
【特許請求の範囲】
【請求項１】
硬化性組成物であって、
（ａ）以下の式で表される多官能性（メタ）アクリレート及びフルオロアクリレートモノマーを含む構成成分の反応生成物であるフルオロポリマー、
【化１】
2009507126.tif 000001
式中、ｎは、１〜６の範囲の整数であるが、他を包含し得るものであり、
Ｘは、
【化２】
2009507126.tif 000002
−ＯＣqＨ2q−、又は−ＣqＨ2q−であり、
式中、
Ｒは、Ｈ又は、１〜４個の炭素原子を有するアルキル基であり、
ｍは、２〜８の範囲の整数であるが、他を包含し得るものであり、
Ｒfは、ＣnＦ2n+1であり、
ｙは、０〜６の範囲の整数であるが、他を包含し得るものであり、
ｑは、１〜８の範囲の整数であるが、他を包含し得るものであり、さらに
Ａは、ヒドロカルビレン基であり、
ｐは、２〜３０の範囲の整数であるが、他を包含し得るものであり、
Ｒ’は、Ｈ、ＣＨ3、又はＦである、
（ｂ）複数個のビニル基を有するシリコーン、
（ｃ）複数個のＳｉ−Ｈ基を有するシリコーン、及び
（ｄ）ヒドロシリル化触媒、を含む。
【請求項２】
組成物の製造方法であって、硬化性組成物を少なくとも部分的に硬化させる工程を含み、前記硬化性組成物は、
（ａ）以下の式で表される多官能性（メタ）アクリレート及びフルオロアクリレートモノマーを含む構成成分の反応生成物であるフルオロポリマー、
【化３】
2009507126.tif 000003
式中、
ｎは、１〜６の範囲の整数であるが、他を包含し得るものであり、
Ｘは、
【化４】
2009507126.tif 000004
−ＯＣqＨ2q−、又は−ＣqＨ2q−であり、
式中、
Ｒは、Ｈ又は、１〜４個の炭素原子を有するアルキル基であり、
ｍは、２〜８の範囲の整数であるが、他を包含し得るものであり、
Ｒfは、ＣnＦ2n+1であり、
ｙは、０〜６の範囲の整数であるが、他を包含し得るものであり、
ｑは、１〜８の範囲の整数であるが、他を包含し得るものであり、さらに
Ａは、ヒドロカルビレン基であり、
ｐは、２〜３０の範囲の整数であるが、他を包含し得るものであり、
Ｒ’は、Ｈ、ＣＨ3、又はＦである、
（ｂ）複数個のビニル基を有するシリコーン、
（ｃ）複数個のＳｉ−Ｈ基を有するシリコーン、及び
（ｄ）ヒドロシリル化触媒、を含む。
【請求項３】
硬化性組成物の反応生成物を含む組成物であって、前記硬化性組成物は、
（ａ）以下の式で表される多官能性（メタ）アクリレート及びフルオロアクリレートモノマーを含む構成成分の反応生成物であるフルオロポリマー、
【化５】
2009507126.tif 000005
式中、
ｎは、１〜６の範囲の整数であるが、他を包含し得るものであり、
Ｘは、
【化６】
2009507126.tif 000006
−ＯＣqＨ2q-、又は-ＣqＨ2q-であり、
式中、
Ｒは、Ｈ又は、１〜４個の炭素原子を有するアルキル基であり、
ｍは、２〜８の範囲の整数であるが、他を包含し得るものであり、
Ｒfは、ＣnＦ2n+1であり、
ｙは、０〜６の範囲の整数であるが、他を包含し得るものであり、
ｑは、１〜８の範囲の整数であるが、他を包含し得るものであり、さらに
Ａは、ヒドロカルビレン基であり、
ｐは、２〜３０の範囲の整数であるが、他を包含し得るものであり、
Ｒ’は、Ｈ、ＣＨ3、又はＦである、
（ｂ）複数個のビニル基を有するシリコーン、
（ｃ）複数個のＳｉ−Ｈ基を有するシリコーン、及び
（ｄ）ヒドロシリル化触媒、を含む。
【請求項４】
支持材料と剥離材料を含む剥離ライナーであって、前記剥離材料は前記支持材料の少なくとも１つの主表面に存在し、前記剥離材料は硬化性組成物の反応生成物を含み、前記硬化性組成物は、
（ａ）以下の式で表される多官能性（メタ）アクリレート及びフルオロアクリレートモノマーを含む構成成分の反応生成物であるフルオロポリマー、
【化７】
2009507126.tif 000007
式中、
ｎは、１〜６の範囲の整数であるが、他を包含し得るものであり、
Ｘは、
【化８】
2009507126.tif 000008
−ＯＣqＨ2q−、又は−ＣqＨ2q−であり、
式中、
Ｒは、Ｈ又は、１〜４個の炭素原子を有するアルキル基であり、
ｍは、２〜８の範囲の整数であるが、他を包含し得るものであり、
Ｒfは、ＣnＦ2n+1であり、
ｙは、０〜６の範囲の整数であるが、他を包含し得るものであり、
ｑは、１〜８の範囲の整数であるが、他を包含し得るものであり、さらに
Ａは、ヒドロカルビレン基であり、
ｐは、２〜３０の範囲の整数であるが、他を包含し得るものであり、及び
Ｒ’は、Ｈ、ＣＨ3、又はＦである、
（ｂ）複数個のビニル基を有するシリコーン、
（ｃ）複数個のＳｉ−Ｈ基を有するシリコーン、及び
（ｄ）ヒドロシリル化触媒、を含む。
【請求項５】
接着剤物品であって、
対向する第１及び第２の主表面を有する基材、前記第１の主表面の少なくとも一部と接触する第１の感圧接着剤層、及び
前記第１の接着剤層の少なくとも一部に剥離可能な状態で固着する第１の剥離ライナーを含み、前記第１の剥離ライナーは第１の支持材料及び第１の剥離材料を含み、前記第１の剥離材料は前記第１の支持材料の少なくとも１つの主表面に位置し、前記第１の剥離材料は第１の硬化性組成物の反応生成物を含み、前記第１の硬化性組成物は、
（ａ）以下の式で表される多官能性（メタ）アクリレート及びフルオロアクリレートモノマーを含む構成成分の反応生成物である第１のフルオロポリマー、
【化９】
2009507126.tif 000009
式中、
ｎは、１〜６の範囲の整数であるが、他を包含し得るものであり、
Ｘは、
【化１０】
2009507126.tif 000010
−ＯＣqＨ2q−、又は−ＣqＨ2q−であり、
式中、
Ｒは、Ｈ又は、１〜４個の炭素原子を有するアルキル基であり、
ｍは、２〜８の範囲の整数であるが、他を包含し得るものであり、
Ｒfは、ＣnＦ2n+1であり、
ｙは、０〜６の範囲の整数であるが、他を包含し得るものであり、
ｑは、１〜８の範囲の整数であるが、他を包含し得るものであり、さらに
Ａは、ヒドロカルビレン基であり、
ｐは、２〜３０の範囲の整数であるが、他を包含し得るものであり、又
Ｒ’は、Ｈ、ＣＨ3、又はＦである、
（ｂ）複数個のビニル基を有する第１のシリコーン、
（ｃ）複数個のＳｉ−Ｈ基を有する第１のシリコーン、及び
（ｄ）第１のヒドロシリル化触媒、を含む。
【請求項６】
接着剤物品であって、
対向する第１及び第２の主表面を有する基材、
前記第１の主表面の少なくとも一部と接触する感圧層、及び
前記第２の主表面に固着する低付着性バックサイズを含み、前記低付着性バックサイズは硬化性組成物の反応生成物を含み、前記硬化性組成物は、
（ａ）以下の式で表される第２の多官能性（メタ）アクリレート及び第２のモノマーを含む構成成分の反応生成物であるフルオロポリマー、
【化１１】
2009507126.tif 000011
式中、
ｎは、１〜６の範囲の整数であるが、他を包含し得るものであり、
Ｘは、
【化１２】
2009507126.tif 000012
−ＯＣqＨ2q−、又は−ＣqＨ2q−であり、
式中、
Ｒは、Ｈ又は、１〜４個の炭素原子を有するアルキル基であり、
ｍは、２〜８の範囲の整数であるが、他を包含し得るものであり、
Ｒfは、ＣnＦ2n+1であり、
ｙは、０〜６の範囲の整数であるが、他を包含し得るものであり、
ｑは、１〜８の範囲の整数であるが、他を包含し得るものであり、さらに
Ａは、ヒドロカルビレン基であり、
ｐは、２〜３０の範囲の整数であるが、他を包含し得るものであり、及び
Ｒ’は、Ｈ、ＣＨ3、又はＦである、
（ｂ）複数個のビニル基を有するシリコーン、
（ｃ）複数個のＳｉ−Ｈ基を有するシリコーン、及び
（ｄ）ヒドロシリル化触媒、を含む。
【請求項７】
接着剤物品であって、
対向する第１及び第２の主表面を有する基材、
前記第１の主表面の少なくとも一部に固着する第１の剥離材料層、
前記第２の主表面の少なくとも一部に固着する第２の剥離材料層、
前記第１の剥離材料層の少なくとも一部に剥離可能な状態で固着する第１の感圧接着剤層、
前記第２の剥離材料層の少なくとも一部に剥離可能な状態で固着する第２の感圧接着剤層、
前記第１の感圧層の少なくとも一部に固着する第１の基材、
前記第２の感圧層の少なくとも一部に固着する第２の基材、を含み、
前記第１の剥離材料層及び前記第２の剥離材料層の少なくとも１つは、硬化性組成物の反応生成物を含み、前記硬化性組成物は、
（ａ）以下の式で表される第２の多官能性（メタ）アクリレート及び第２のモノマーを含む構成成分の反応生成物であるフルオロポリマー、
【化１３】
2009507126.tif 000013
式中、
ｎは、１〜６の範囲の整数であるが、他を包含し得るものであり、
Ｘは、
【化１４】
2009507126.tif 000014
−ＯＣqＨ2q-、又は-ＣqＨ2q-であり、
式中、
Ｒは、Ｈ又は、１〜４個の炭素原子を有するアルキル基であり、
ｍは、２〜８の範囲の整数であるが、他を包含し得るものであり、
Ｒfは、ＣnＦ2n+1であり、
ｙは、０〜６の範囲の整数であるが、他を包含し得るものであり、
ｑは、１〜８の範囲の整数であるが、他を包含し得るものであり、さらに
Ａは、ヒドロカルビレン基であり、
ｐは、２〜３０の範囲の整数であるが、他を包含し得るものであり、及び
Ｒ’は、Ｈ、ＣＨ3又はＦである、
（ｂ）複数個のビニル基を有するシリコーン、
（ｃ）複数個のＳｉ−Ｈ基を有するシリコーン、及び
（ｄ）ヒドロシリル化触媒、を含む。
【手続補正２】
【補正対象書類名】明細書
【補正対象項目名】０１１８
【補正方法】変更
【補正の内容】
【０１１８】
本発明の種々の修正および変更を本発明の範囲および精神を逸脱せずに当業者によって行ってもよい。本発明は本明細書に記載された例示的な実施形態に不当に限定されるべきではないことが理解されるべきである。
以下に、本願発明に関連する発明の実施の形態を列挙する。
実施形態１
硬化性組成物であって、
（ａ）以下の式で表される多官能性（メタ）アクリレート及びフルオロアクリレートモノマーを含む構成成分の反応生成物であるフルオロポリマー、
【化１５】
2009507126.tif 000015
式中、ｎは、１〜６の範囲の整数であるが、他を包含し得るものであり、
Ｘは、
【化１６】
2009507126.tif 000016
−ＯＣqＨ2q−、又は−ＣqＨ2q−であり、
式中、
Ｒは、Ｈ又は、１〜４個の炭素原子を有するアルキル基であり、
ｍは、２〜８の範囲の整数であるが、他を包含し得るものであり、
Ｒfは、ＣnＦ2n+1であり、
ｙは、０〜６の範囲の整数であるが、他を包含し得るものであり、
ｑは、１〜８の範囲の整数であるが、他を包含し得るものであり、さらに
Ａは、ヒドロカルビレン基であり、
ｐは、２〜３０の範囲の整数であるが、他を包含し得るものであり、
Ｒ’は、Ｈ、ＣＨ3、又はＦである、
（ｂ）複数個のビニル基を有するシリコーン、
（ｃ）複数個のＳｉ−Ｈ基を有するシリコーン、及び
（ｄ）ヒドロシリル化触媒、を含む。
実施形態２
前記構成成分は更に連鎖移動剤を含む、実施形態１に記載の硬化性組成物。
実施形態３
前記フルオロポリマーは、以下の式で表される多官能性（メタ）アクリレート及びフルオロアクリレートモノマーを含む構成成分の反応生成物であり、
【化１７】
2009507126.tif 000017
式中、Ｒ’は、Ｈ、ＣＨ3、又はＦである、実施形態１に記載の硬化性組成物。
実施形態４
少なくとも１つの前記シリコーンはフルオロシリコーンを含む、実施形態１に記載の硬化性組成物。
実施形態５
前記多官能性（メタ）アクリレートは、ポリエチレングリコールジ（メタ）アクリレートである、実施形態１に記載の硬化性組成物。
実施形態６
フルオロポリマー対シリコーンの重量比は、１：２〜５：１の範囲であるが、他も包含し得る、実施形態１に記載の硬化性組成物。
実施形態７
組成物の製造方法であって、硬化性組成物を少なくとも部分的に硬化させる工程を含み、前記硬化性組成物は、
（ａ）以下の式で表される多官能性（メタ）アクリレート及びフルオロアクリレートモノマーを含む構成成分の反応生成物であるフルオロポリマー、
【化１８】
2009507126.tif 000018
式中、
ｎは、１〜６の範囲の整数であるが、他を包含し得るものであり、
Ｘは、
【化１９】
2009507126.tif 000019
−ＯＣqＨ2q−、又は−ＣqＨ2q−であり、
式中、
Ｒは、Ｈ又は、１〜４個の炭素原子を有するアルキル基であり、
ｍは、２〜８の範囲の整数であるが、他を包含し得るものであり、
Ｒfは、ＣnＦ2n+1であり、
ｙは、０〜６の範囲の整数であるが、他を包含し得るものであり、
ｑは、１〜８の範囲の整数であるが、他を包含し得るものであり、さらに
Ａは、ヒドロカルビレン基であり、
ｐは、２〜３０の範囲の整数であるが、他を包含し得るものであり、
Ｒ’は、Ｈ、ＣＨ3、又はＦである、
（ｂ）複数個のビニル基を有するシリコーン、
（ｃ）複数個のＳｉ−Ｈ基を有するシリコーン、及び
（ｄ）ヒドロシリル化触媒、を含む。
実施形態８
前記構成成分は更に連鎖移動剤を含む、実施形態７に記載の方法。
実施形態９
前記フルオロポリマーは、以下の式で表される多官能性（メタ）アクリレート及びフルオロアクリレートモノマーを含む構成成分の反応生成物であり、
【化２０】
2009507126.tif 000020
式中、Ｒ’は、Ｈ、ＣＨ3、又はＦである、実施形態７に記載の方法。
実施形態１０
少なくとも１つの前記シリコーンはフルオロシリコーンを含む、実施形態７に記載の方法。
実施形態１１
硬化性組成物の反応生成物を含む組成物であって、前記硬化性組成物は、
（ａ）以下の式で表される多官能性（メタ）アクリレート及びフルオロアクリレートモノマーを含む構成成分の反応生成物であるフルオロポリマー、
【化２１】
2009507126.tif 000021
式中、
ｎは、１〜６の範囲の整数であるが、他を包含し得るものであり、
Ｘは、
【化２２】
2009507126.tif 000022
−ＯＣqＨ2q-、又は-ＣqＨ2q-であり、
式中、
Ｒは、Ｈ又は、１〜４個の炭素原子を有するアルキル基であり、
ｍは、２〜８の範囲の整数であるが、他を包含し得るものであり、
Ｒfは、ＣnＦ2n+1であり、
ｙは、０〜６の範囲の整数であるが、他を包含し得るものであり、
ｑは、１〜８の範囲の整数であるが、他を包含し得るものであり、さらに
Ａは、ヒドロカルビレン基であり、
ｐは、２〜３０の範囲の整数であるが、他を包含し得るものであり、
Ｒ’は、Ｈ、ＣＨ3、又はＦである、
（ｂ）複数個のビニル基を有するシリコーン、
（ｃ）複数個のＳｉ−Ｈ基を有するシリコーン、及び
（ｄ）ヒドロシリル化触媒、を含む。
実施形態１２
前記構成成分は更に連鎖移動剤を含む、実施形態１１に記載の組成物。
実施形態１３
前記フルオロポリマーは、以下の式で表される多官能性（メタ）アクリレート及びフルオロアクリレートモノマーを含む構成成分の反応生成物であり、
【化２３】
2009507126.tif 000023
式中、
Ｒ’は、Ｈ、ＣＨ3、又はＦである、実施形態１１に記載の組成物。
実施形態１４
前記多官能性（メタ）アクリレートは、ポリエチレングリコールジ（メタ）アクリレートである、実施形態１１に記載の組成物。
実施形態１５
フルオロポリマー対シリコーンの重量比は、１：２〜５：１の範囲であるが、他も包含し得る、実施形態１１に記載の組成物。
実施形態１６
支持材料と剥離材料を含む剥離ライナーであって、前記剥離材料は前記支持材料の少なくとも１つの主表面に存在し、前記剥離材料は硬化性組成物の反応生成物を含み、前記硬化性組成物は、
（ａ）以下の式で表される多官能性（メタ）アクリレート及びフルオロアクリレートモノマーを含む構成成分の反応生成物であるフルオロポリマー、
【化２４】
2009507126.tif 000024
式中、
ｎは、１〜６の範囲の整数であるが、他を包含し得るものであり、
Ｘは、
【化２５】
2009507126.tif 000025
−ＯＣqＨ2q−、又は−ＣqＨ2q−であり、
式中、
Ｒは、Ｈ又は、１〜４個の炭素原子を有するアルキル基であり、
ｍは、２〜８の範囲の整数であるが、他を包含し得るものであり、
Ｒfは、ＣnＦ2n+1であり、
ｙは、０〜６の範囲の整数であるが、他を包含し得るものであり、
ｑは、１〜８の範囲の整数であるが、他を包含し得るものであり、さらに
Ａは、ヒドロカルビレン基であり、
ｐは、２〜３０の範囲の整数であるが、他を包含し得るものであり、及び
Ｒ’は、Ｈ、ＣＨ3、又はＦである、
（ｂ）複数個のビニル基を有するシリコーン、
（ｃ）複数個のＳｉ−Ｈ基を有するシリコーン、及び
（ｄ）ヒドロシリル化触媒、を含む。
実施形態１７
前記構成成分は更に連鎖移動剤を含む、実施形態１６に記載の剥離ライナー。
実施形態１８
前記フルオロポリマーは、以下の式で表される多官能性（メタ）アクリレート及びフルオロアクリレートモノマーを含む構成成分の反応生成物であり、
【化２６】
2009507126.tif 000026
式中、
Ｒ’は、Ｈ、ＣＨ3、又はＦである、実施形態１６に記載の剥離ライナー。
実施形態１９
少なくとも１つの前記シリコーンはフルオロシリコーンを含む、実施形態１６に記載の剥離ライナー。
実施形態２０
前記支持材料は、少なくとも１つの紙又は熱可塑性ポリマーフィルムを含む、実施形態１６に記載の剥離ライナー。
実施形態２１
前記多官能性（メタ）アクリレートは、ポリエチレングリコールジ（メタ）アクリレートである、実施形態１６に記載の剥離ライナー。
実施形態２２
フルオロポリマー対シリコーンの重量比は、１：２〜５：１の範囲であるが、他も包含し得る、実施形態１６に記載の剥離ライナー。
実施形態２３
接着剤物品であって、
対向する第１及び第２の主表面を有する基材、前記第１の主表面の少なくとも一部と接触する第１の感圧接着剤層、及び
前記第１の接着剤層の少なくとも一部に剥離可能な状態で固着する第１の剥離ライナーを含み、前記第１の剥離ライナーは第１の支持材料及び第１の剥離材料を含み、前記第１の剥離材料は前記第１の支持材料の少なくとも１つの主表面に位置し、前記第１の剥離材料は第１の硬化性組成物の反応生成物を含み、前記第１の硬化性組成物は、
（ａ）以下の式で表される多官能性（メタ）アクリレート及びフルオロアクリレートモノマーを含む構成成分の反応生成物である第１のフルオロポリマー、
【化２７】
2009507126.tif 000027
式中、
ｎは、１〜６の範囲の整数であるが、他を包含し得るものであり、
Ｘは、
【化２８】
2009507126.tif 000028
−ＯＣqＨ2q−、又は−ＣqＨ2q−であり、
式中、
Ｒは、Ｈ又は、１〜４個の炭素原子を有するアルキル基であり、
ｍは、２〜８の範囲の整数であるが、他を包含し得るものであり、
Ｒfは、ＣnＦ2n+1であり、
ｙは、０〜６の範囲の整数であるが、他を包含し得るものであり、
ｑは、１〜８の範囲の整数であるが、他を包含し得るものであり、さらに
Ａは、ヒドロカルビレン基であり、
ｐは、２〜３０の範囲の整数であるが、他を包含し得るものであり、又
Ｒ’は、Ｈ、ＣＨ3、又はＦである、
（ｂ）複数個のビニル基を有する第１のシリコーン、
（ｃ）複数個のＳｉ−Ｈ基を有する第１のシリコーン、及び
（ｄ）第１のヒドロシリル化触媒、を含む。
実施形態２４
前記構成成分は更に連鎖移動剤を含む、実施形態２３に記載の接着剤物品。
実施形態２５
前記第１のフルオロポリマーは、以下の式で表される多官能性（メタ）アクリレート及びフルオロアクリレートモノマーを含む構成成分の反応生成物であり、
【化２９】
2009507126.tif 000029
式中、Ｒ’は、Ｈ、ＣＨ3、又はＦである、実施形態２３に記載の接着剤物品。
実施形態２６
少なくとも１つの前記第１のシリコーンはフルオロシリコーンを含む、実施形態２３に記載の接着剤物品。
実施形態２７
前記第１の支持材料は、少なくとも１つの紙又は熱可塑性ポリマーフィルムを含む、実施形態２３に記載の接着剤物品。
実施形態２８
前記第１の感圧接着剤はシリコーンを含む、実施形態２３に記載の接着剤物品。
実施形態２９
前記第１の感圧接着剤は、接着性のポリジオルガノシロキサンポリ尿素ブロックコポリマーを含む、実施形態２３に記載の接着剤物品。
実施形態３０
前記多官能性（メタ）アクリレートは、ポリエチレングリコールジ（メタ）アクリレートである、実施形態２３に記載の接着剤物品。
実施形態３１
フルオロポリマー対シリコーンの重量比は、１：２〜５：１の範囲のいずれかであるが、他も包含し得る、実施形態２３に記載の接着剤物品。
実施形態３２
更に、
前記第２の主表面の少なくとも一部と接触する第２の感圧接着剤層、及び
前記第２の接着剤層の少なくとも一部に剥離可能な状態で固着する第２の剥離ライナーを含み、前記第２の剥離ライナーは第２の支持材料及び第２の剥離材料を含み、前記第２の剥離材料は前記第２の支持材料の少なくとも１つの主表面に位置し、前記第２の剥離材料は第２の硬化性組成物の反応生成物を含み、前記第２の硬化性組成物は、
（ａ）以下の式で表される第２の多官能性（メタ）アクリレート及び第２のモノマーを含む構成成分の反応生成物である第２のフルオロポリマー、
【化３０】
2009507126.tif 000030
式中、
ｎは、１〜６の範囲の整数であるが、他を包含し得るものであり、
Ｘは、
【化３１】
2009507126.tif 000031
−ＯＣqＨ2q−、又は−ＣqＨ2q−であり、
式中、
Ｒは、Ｈ又は、１〜４個の炭素原子を有するアルキル基であり、
ｍは、２〜８の範囲の整数であるが、他を包含し得るものであり、
Ｒfは、ＣnＦ2n+1であり、
ｙは、０〜６の範囲の整数であるが、他を包含し得るものであり、
ｑは、１〜８の範囲の整数であるが、他を包含し得るものであり、さらに
Ａは、ヒドロカルビレン基であり、
ｐは、２〜３０の範囲の整数であるが、他を包含し得るものであり、及び
Ｒ’は、Ｈ、ＣＨ3、又はＦである、
（ｂ）複数個のビニル基を有する第２のシリコーン、
（ｃ）複数個のＳｉ−Ｈ基を有する第２のシリコーン、及び
（ｄ）第２のヒドロシリル化触媒、を含む、
実施形態２３に記載の接着剤物品。
実施形態３３
前記構成成分は更に連鎖移動剤を含む、実施形態３２に記載の接着剤物品。
実施形態３４
前記第２のフルオロポリマーは、以下の式で表される第２の多官能性（メタ）アクリレート及びフルオロアクリレートモノマーを含む構成成分の反応生成物であり、
【化３２】
2009507126.tif 000032
式中、
Ｒ’は、Ｈ、ＣＨ3、又はＦである、実施形態３２に記載の接着剤物品。
実施形態３５
少なくとも１つの前記第２のシリコーンはフルオロシリコーンを含む、実施形態３２に記載の接着剤物品。
実施形態３６
前記第１及び第２の剥離ライナーは同一ではない、実施形態３２に記載の接着剤物品。
実施形態３７
接着剤物品であって、
対向する第１及び第２の主表面を有する基材、
前記第１の主表面の少なくとも一部と接触する感圧層、及び
前記第２の主表面に固着する低付着性バックサイズを含み、前記低付着性バックサイズは硬化性組成物の反応生成物を含み、前記硬化性組成物は、
（ａ）以下の式で表される第２の多官能性（メタ）アクリレート及び第２のモノマーを含む構成成分の反応生成物であるフルオロポリマー、
【化３３】
2009507126.tif 000033
式中、
ｎは、１〜６の範囲の整数であるが、他を包含し得るものであり、
Ｘは、
【化３４】
2009507126.tif 000034
−ＯＣqＨ2q−、又は−ＣqＨ2q−であり、
式中、
Ｒは、Ｈ又は、１〜４個の炭素原子を有するアルキル基であり、
ｍは、２〜８の範囲の整数であるが、他を包含し得るものであり、
Ｒfは、ＣnＦ2n+1であり、
ｙは、０〜６の範囲の整数であるが、他を包含し得るものであり、
ｑは、１〜８の範囲の整数であるが、他を包含し得るものであり、さらに
Ａは、ヒドロカルビレン基であり、
ｐは、２〜３０の範囲の整数であるが、他を包含し得るものであり、及び
Ｒ’は、Ｈ、ＣＨ3、又はＦである、
（ｂ）複数個のビニル基を有するシリコーン、
（ｃ）複数個のＳｉ−Ｈ基を有するシリコーン、及び
（ｄ）ヒドロシリル化触媒、を含む。
実施形態３８
前記構成成分は更に連鎖移動剤を含む、実施形態３７に記載の接着剤物品。
実施形態３９
前記フルオロポリマーは、以下の式で表される多官能性（メタ）アクリレート及びフルオロアクリレートモノマーを含む構成成分の反応生成物であり、
【化３５】
2009507126.tif 000035
式中、
Ｒ’は、Ｈ、ＣＨ3、又はＦである、実施形態３７に記載の接着剤物品。
実施形態４０
少なくとも１つの前記シリコーンはフルオロシリコーンを含む、実施形態３７に記載の接着剤物品。
実施形態４１
前記感圧接着剤層の少なくとも一部は前記低付着性バックサイズと接触する、実施形態３７に記載の接着剤物品。
実施形態４２
前記多官能性（メタ）アクリレートは、ポリエチレングリコールジ（メタ）アクリレートである、実施形態３７に記載の接着剤物品。
実施形態４３
フルオロポリマー対シリコーンの重量比は、１：２〜２：１の範囲であるが、他も包含し得る、実施形態３７に記載の接着剤物品。
実施形態４４
前記第１の感圧接着剤はシリコーンを含む、実施形態３７に記載の接着剤物品。
実施形態４５
前記第１の感圧接着剤は、接着性のポリジオルガノシロキサンポリ尿素ブロックコポリマーを含む、実施形態３８に記載の接着剤物品。
実施形態４６
接着剤物品であって、
対向する第１及び第２の主表面を有する基材、
前記第１の主表面の少なくとも一部に固着する第１の剥離材料層、
前記第２の主表面の少なくとも一部に固着する第２の剥離材料層、
前記第１の剥離材料層の少なくとも一部に剥離可能な状態で固着する第１の感圧接着剤層、
前記第２の剥離材料層の少なくとも一部に剥離可能な状態で固着する第２の感圧接着剤層、
前記第１の感圧層の少なくとも一部に固着する第１の基材、
前記第２の感圧層の少なくとも一部に固着する第２の基材、を含み、
前記第１の剥離材料層及び前記第２の剥離材料層の少なくとも１つは、硬化性組成物の反応生成物を含み、前記硬化性組成物は、
（ａ）以下の式で表される第２の多官能性（メタ）アクリレート及び第２のモノマーを含む構成成分の反応生成物であるフルオロポリマー、
【化３６】
2009507126.tif 000036
式中、
ｎは、１〜６の範囲の整数であるが、他を包含し得るものであり、
Ｘは、
【化３７】
2009507126.tif 000037
−ＯＣqＨ2q-、又は-ＣqＨ2q-であり、
式中、
Ｒは、Ｈ又は、１〜４個の炭素原子を有するアルキル基であり、
ｍは、２〜８の範囲の整数であるが、他を包含し得るものであり、
Ｒfは、ＣnＦ2n+1であり、
ｙは、０〜６の範囲の整数であるが、他を包含し得るものであり、
ｑは、１〜８の範囲の整数であるが、他を包含し得るものであり、さらに
Ａは、ヒドロカルビレン基であり、
ｐは、２〜３０の範囲の整数であるが、他を包含し得るものであり、及び
Ｒ’は、Ｈ、ＣＨ3又はＦである、
（ｂ）複数個のビニル基を有するシリコーン、
（ｃ）複数個のＳｉ−Ｈ基を有するシリコーン、及び
（ｄ）ヒドロシリル化触媒、を含む。
実施形態４７
前記構成成分は更に連鎖移動剤を含む、実施形態４６に記載の接着剤物品。
実施形態４８
前記第１及び第２の感圧接着剤層及び／又はそれらに付随する前記第１及び第２の剥離材料層は、それぞれ、異なるレベルの剥離力が印加されたときに各感圧層がそれぞれに付随する剥離材料からはがれるように選択される、実施形態４６に記載の接着剤物品。